(57)【要約】  カルボキシ基を有するアクリル系樹脂と、多官能ビニル化合物とを含み、該アクリル系樹脂は、カルボキシ基を０．６ｍｍｏｌ／ｇ以上含み、該多官能ビニル化合物は、下記式（１）で表される構造単位を１分子あたり２以上含む、樹脂組成物である。【化１】2020100531.tif 000010（式における＊印は、それぞれ独立に、式（１）で表される構造単位が結合する、該多官能ビニル化合物に含まれる他の構造単位に含まれる原子を表し、式（１）で表される構造単位には含まれない。式（１）において、Ｒ１およびＲ２は、それぞれ独立に、水素原子、または１〜１５個の炭素原子を有する炭化水素基である。）
2020100531.tif 000002
【特許請求の範囲】
【請求項１】
カルボキシ基を有するアクリル系樹脂と、多官能ビニル化合物とを含み、
該アクリル系樹脂は、カルボキシ基を０．６ｍｍｏｌ／ｇ以上含み、
該多官能ビニル化合物は、下記式（１）で表される構造単位を１分子あたり２以上含む、樹脂組成物。
【化１】
2020100531.tif 000007
（式における＊印は、それぞれ独立に、式（１）で表される構造単位が結合する、該多官能ビニル化合物に含まれる他の構造単位に含まれる原子を表し、式（１）で表される構造単位には含まれない。式（１）において、Ｒ１およびＲ２は、それぞれ独立に、水素原子、または１〜１５個の炭素原子を有する炭化水素基である。）
【請求項２】
カルボキシ基を有するアクリル系樹脂と、多官能ビニル化合物と、塩基とを接触させて得られる架橋体であって、
該アクリル系樹脂は、カルボキシ基を０．６ｍｍｏｌ／ｇ以上含み、
該多官能ビニル化合物は、下記式（１）で表される構造単位を１分子あたり２以上含む、架橋体。
【化２】
2020100531.tif 000008
（式における＊印は、それぞれ独立に、式（１）で表される構造単位が結合する、該多官能ビニル化合物に含まれる他の構造単位に含まれる原子を表し、式（１）で表される構造単位には含まれない。式（１）において、Ｒ１およびＲ２は、それぞれ独立に、水素原子、または１〜１５個の炭素原子を有する炭化水素基である。）
【請求項３】
カルボキシ基を有するアクリル系樹脂と、多官能ビニル化合物と、塩基とを接触させる工程を含み、
該アクリル系樹脂は、カルボキシ基を０．６ｍｍｏｌ／ｇ以上含み、
該多官能ビニル化合物は、下記式（１）で表される構造単位を１分子あたり２以上含む、架橋体の製造方法。
【化３】
2020100531.tif 000009
（式における＊印は、それぞれ独立に、式（１）で表される構造単位が結合する、該多官能ビニル化合物に含まれる他の構造単位に含まれる原子を表し、式（１）で表される構造単位には含まれない。式（１）において、Ｒ１およびＲ２は、それぞれ独立に、水素原子、または１〜１５個の炭素原子を有する炭化水素基である。）
【発明の詳細な説明】
【技術分野】
【０００１】
アクリル系樹脂および多官能ビニル化合物を含む組成物に関する。
【背景技術】
【０００２】
水酸基、カルボキシ基などの活性水素基を含む樹脂と、活性水素基と反応する官能基を有する架橋剤とからなる架橋システムは、接着剤、粘着剤、塗料など、多くの用途で利用されている。古くから利用されている架橋システムとしては、例えば、ポリオール−多価イソシアネートの組合せ、ポリカルボン酸−多価エポキシの組合せが挙げられるが、近年、比較的温和な条件で架橋できるシステムとして、ポリオールとメチレンマロネート基を分子内に複数有する化合物（多価メチレンマロネート）との組合せが提案されている（特許文献１）。
【先行技術文献】
【特許文献】
【０００３】
【特許文献１】国際公開第２０１７／２１０４１５号
【発明の概要】
【発明が解決しようとする課題】
【０００４】
上記のとおり、種々の架橋システムが知られているが、樹脂設計の自由度が高く、温和な温度条件において効率よく架橋する架橋システムの要望があった。【０００５】
本発明は、上記現状に鑑みてなされたものであり、設計した樹脂の特性を架橋硬化物の要求される物性に反映させやすく、かつ温和な温度条件でも効率よく架橋することが可能な樹脂組成物を提供することを目的とする。
【課題を解決するための手段】
【０００６】
本発明者らは上記課題を解決するため鋭意検討を行い、温和な条件で効率よく架橋することが可能な樹脂組成物に想到した。
すなわち、本開示の樹脂組成物は、カルボキシ基を有するアクリル系樹脂と、多官能ビニル化合物とを含み、該アクリル系樹脂は、カルボキシ基を０．６ｍｍｏｌ／ｇ以上含み、該多官能ビニル化合物は、下記式（１）で表される構造単位を１分子あたり２以上含む、樹脂組成物である。【０００７】
【化１】
2020100531.tif 000003
【０００８】
（式における＊印は、それぞれ独立に、式（１）で表される構造単位が結合する、該多官能ビニル化合物に含まれる他の構造単位に含まれる原子を表し、式（１）で表される構造単位には含まれない。式（１）において、Ｒ１およびＲ２は、それぞれ独立に、水素原子、または１〜１５個の炭素原子を有する炭化水素基である。）
【発明の効果】
【０００９】
本開示の樹脂組成物は、温和な条件でも効率よく架橋することが可能である。よって、例えば、温和な条件で効率よく架橋すること等が要求される種々の用途に好適に用いることができる。
【発明を実施するための形態】
【００１０】
以下、本発明を説明する。なお、以下において記載する本発明の個々の好ましい形態を２つ以上組み合わせたものもまた、本発明の好ましい形態である。
【００１１】
＜多官能ビニル化合物＞
本開示の樹脂組成物の必須成分である多官能ビニル化合物（以下、「本開示の多官能ビニル化合物」という）は、下記式（１）で表される構造単位を、本開示の多官能ビニル化合物１分子あたり２以上含む。本開示の多官能ビニル化合物１分子あたりに含まれる下記式（１）で表される構造単位の上限は、特に制限は無いが、好ましくは、２０以下であり、より好ましくは１０以下である。
【００１２】
【化２】
2020100531.tif 000004
【００１３】
式における＊印は、それぞれ独立に、式（１）で表される構造単位が結合する、該多官能ビニル化合物に含まれる他の構造単位に含まれる原子を表し、式（１）で表される構造単位には含まれない。
【００１４】
上記＊で表される原子としては、特に制限されないが、それぞれ独立に、炭素原子、窒素原子、酸素原子、から選択される原子であることが好ましく、酸素原子であることがより好ましい。
【００１５】
式（１）において、Ｒ１およびＲ２は、それぞれ独立に、水素原子、１〜１５個の炭素原子を有する炭化水素基であり、好ましくは、いずれか一方が水素原子であり、更に好ましくは、両方が水素原子である。
【００１６】
Ｒ１及びＲ２の炭化水素基の炭素数としては、１〜１０個が好ましく、１〜５個がより好ましい。Ｒ１及びＲ２の具体例としては、メチル基、エチル基、ｎ−ブチル基、ｎ−ペンチル基（アミル基）、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、イソプロピル基、２−メチルブチル基、イソアミル基、３，３−ジメチルブチル基、２−エチルブチル基、２−エチル−２−メチルプロピル基、イソヘプチル基、イソオクチル基、２−エチルヘキシル基、２−プロピルペンチル基、ネオノニル基、２−エチルヘプチル基、２−プロピルヘキシル基、２−ブチルペンチル基、イソデシル基、ネオデシル基、２−エチルオクチル基、２−プロピルヘプチル基、２−ブチルヘキシル基、イソウンデシル基、ネオウンデシル基、２−エチルノニル基、２−プロピルオクチル基、２−ブチルヘプチル基、２−ペンチルヘキシル基、イソドデシル基、ネオドデシル基、２−エチルデシル基、２−プロピルノニル基、２−ブチルオクチル基、２−ペンチルヘプチル基、イソトリデシル基、ネオトリデシル基、２−エチルウンデシル基、２−プロピルデシル基、２−ブチルオクチル基、２−ペンチルオクチル基、２−ヘキシルヘプチル基、イソテトラデシル基、ネオテトラデシル基、２−エチルドデシル基、２−プロピルウンデシル基、２−ブチルデシル基、２−ペンチルノニル基、２−ヘキシルオクチル基、イソペンタデシル基、ネオペンタデシル基、シクロヘキシルメチル基、ベンジル基等が挙げられる。
【００１７】
式（１）で表される構造単位は、それぞれ連結基を介して多官能ビニル化合物に含まれる他の構造単位と結合している。すなわち、式（１）で表される構造単位は、通常１または２の連結基と結合しており、少なくとも１の連結基と結合している。
【００１８】
式（１）で表される構造単位が結合する、該多官能ビニル化合物に含まれる他の構造単位としては、アルコキシ基、アルキル基、アリール基、連結基から選択される基であることが好ましく、これらの基は置換基を有していても良い。
【００１９】
上記連結基としては、通常は、２以上の式（１）で表される構造単位を間接的に結合させる構造の基である。連結基としては、アルキル基、アルコキシ基、アルケニル基、アリール基、複素環基等、及びエーテル結合、エステル結合、アミド結合、単結合等によりこれらが２以上結合した及び／又は式（１）で表される構造単位と結合している基（ただし式（１）で表される構造単位は上記連結基には含めない）が例示される。連結基は、１または２以上の置換基を有しても良い。上記置換基としては、アルキル基、アリール基、複素環基、アルコキシ基、アミド基、アシル基、ハロゲン原子等が挙げられ、これらはさらに置換基を有していても良い。さらに具体的な連結基としては、ジオール等のポリオールの残基や、ポリエステルの残基等が例示される。ここで残基とは、元の分子等の化学種から少なくとも１の原子を取り除いた残りの基を言う。連結基の分子量は特に制限は無いが、多官能ビニル化合物全体が下記の分子量の範囲となるように設定することが好ましい。
【００２０】
本開示の多官能ビニル化合物に含まれる式（１）で表される構造単位の含有量は、架橋効率を向上させる観点から、１．０ｍｍｏｌ／ｇ以上であることが好ましく、より好ましくは１．５ｍｍｏｌ／ｇ以上、さらに好ましくは２．０ｍｍｏｌ／ｇ以上、よりさらに好ましくは２．５ｍｍｏｌ／ｇ以上である。また後述する本開示のアクリル樹脂との相溶性を向上させる観点から、６．０ｍｍｏｌ／ｇ以下であることが好ましく、より好ましくは５．６ｍｍｏｌ／ｇ以下、さらに好ましくは５．２ｍｍｏｌ／ｇ以下である。
【００２１】
本開示の多官能ビニル化合物は、特に限定されないが、重量平均分子量（以下、Ｍｗともいう）が、３００以上１００００以下であることが好ましく、３００以上５０００以下であることがより好ましく、更に４００以上３０００以下であることがより好ましい。
【００２２】
本開示における多官能ビニル化合物の重量平均分子量は、通常はゲルパーミエイションクロマトグラフィー（ＧＰＣ）の測定装置として、東ソー（株）製、品番：ＨＬＣ−８２２０ＧＰＣ、分離カラム：東ソー（株）製、品番：ＴＳＫｇｅｌ  Ｓｕｐｅｒ  ＭｕｌｔｉｐｏｒｅＨＺ−Ｎを用い、標準ポリスチレン〔東ソー（株）製〕によって換算した値である。上記の条件で測定することが妥当でない多官能ビニル化合物については、上記条件を適宜、最小限の変更を加えて測定しても良い。
【００２３】
本開示の多官能ビニル化合物としては、例えば、国際公開第２０１７／２１０４１５号、特表２０１５−５１７９７３号公報、特表２０１８−５０２８５２号公報、または国際公開第２０１８／０３１１０１号公報に記載のものが挙げられる。また、本開示の多官能ビニル化合物は、本明細書に記載の多官能ビニル化合物であれば、特に制限はないが、本明細書に記載の２以上の式（１）で表される構造単位がエステル結合により連結した多価メチレンマロネートが好ましく、上記記載のジアルキルメチレンマロネートと分子量が４００以下の多価アルコールとから得られる多価メチレンマロネートがより好ましく、温和な条件で効率よく架橋することが可能になる傾向にあることから、ジアルキルメチレンマロネートと分子量が４００以下の２価のアルコールとをエステル交換させて得られる多価メチレンマロネートが特に好ましい。
【００２４】
上記ジアルキルメチレンマロネートの具体例としては、メチレンマロン酸メチルプロピル、メチレンマロン酸ジヘキシル、メチレンマロン酸ジシクロヘキシル、メチレンマロン酸ジイソプロピル、メチレンマロン酸ブチルメチル、メチレンマロン酸エトキシエチルエチル、メチレンマロン酸メトキシエチルメチル、メチレンマロン酸ヘキシルエチル、メチレンマロン酸ジペンチル、メチレンマロン酸エチルペンチル、メチレンマロン酸メチルペンチル、メチレンマロン酸エチルエチルメトキシル、メチレンマロン酸エトキシエチルメチル、メチレンマロン酸ブチルエチル、メチレンマロン酸ジブチル、メチレンマロン酸ジエチル（ＤＥＭＭ）、メチレンマロン酸ジエトキシエチル、メチレンマロン酸ジメチル、メチレンマロン酸ジ−Ｎ−プロピル、メチレンマロン酸エチルヘキシル、メチレンマロン酸フェンキルメチル、メチレンマロン酸メンチルメチル、メチレンマロン酸２−フェニルプロピルエチル、メチレンマロン酸３−フェニルプロピル、及びメチレンマロン酸ジメトキシエチル等が挙げられる。
【００２５】
上記多価アルコールとしては２価のアルコールおよび３価以上のアルコールが例示される。多価アルコールの価数の上限に特に制限は無い。上記多価アルコールは、複数種が組み合されて使用されても良い。２価のアルコールとしては、炭素数２〜２０のアルキレングリコールが挙げられ、具体的には、
一般式；ＨＯ−ＣｍＨ２ｍ＋１−ＯＨ（ｍは、２〜１５の整数であり、２〜１０が好ましく、２〜６が好ましい。）で表される化合物が挙げられ、具体的には、エチレングリコール、１，３−プロピレングリコール、１，４−ブチレングリコール、１，５−ペンチレングリコール、１，６−ヘキシレングリコール等が挙げられる。
【００２６】
また、２価のアルコールとしては、
一般式；ＨＯ−（ＣｒＨ２ｒ＋１−Ｏ）ｓ−Ｈ（ｒは、２〜５の整数であり、２〜３であることが好ましく、ｓは、２〜１００の整数であり、１０〜８０が好ましく、２０〜５０がより好ましい。）で表されるポリアルキレングリコールであってもよい。
【００２７】
３価以上のアルコールとしては、グリセリン、ポリグリセリン、エリトリトール、キシリトール、ソルビトール、トリメチロールプロパン、ペンタエリトリトール、ジペンタエリスリトール等の化合物が挙げられる。
【００２８】
＜アクリル系樹脂＞
本開示の樹脂組成物の必須成分である、カルボキシ基を有するアクリル系樹脂（以下、「本開示のアクリル系樹脂」という）は、（メタ）アクリル酸、（メタ）アクリル酸の塩、（メタ）アクリル酸エステル、（メタ）アクリルアミドから選ばれる１種以上の（メタ）アクリル系単量体に由来する構造単位（以下、「（メタ）アクリル系構造単位」とも称する）を、（メタ）アクリル系構造単位と後述するその他の単量体構造単位の合計に対し、５質量％以上含む共重合体または単独重合体であることが好ましい。（メタ）アクリル酸とは、メタクリル酸および／またはアクリル酸を意味する。（メタ）アクリル系単量体に由来する構造単位とは、（メタ）アクリル系単量体がラジカル重合して形成される構造と同じ構造を有する構造単位を言い、構造が同じであれば、実際に（メタ）アクリル系単量体がラジカル重合する方法以外の方法で形成された構造単位も含む。例えば、アクリル酸、ＣＨ２＝ＣＨ（ＣＯＯＨ）、由来の構造単位であれば−ＣＨ２−ＣＨ（ＣＯＯＨ）−で表すことができる。本開示のアクリル系樹脂は、樹脂設計の自由度が高いため、本開示の樹脂組成物は様々な用途に適用可能となる。
【００２９】
本開示のアクリル系樹脂は、カルボキシ基を０．６ｍｍｏｌ／ｇ以上含む。なお、本開示において、上記カルボキシ基は、カルボキシ基の塩を含む。カルボキシ基の塩も架橋に寄与する。ポットライフ等の所望に応じてカルボキシ基の塩を含めても良い。塩としては、制限されないが、例えばアンモニウム塩、有機アミン塩、金属塩等が例示され、アルカリ金属塩、または有機アミンの塩が好ましい。カルボキシ基は、重合体鎖のどこかに共有結合で結合していればよく、例えば主鎖に結合してもいてもよいしグラフト鎖に結合していてもよい。また重合体鎖の中央に結合していてもよいし末端に結合していてもよい。カルボキシ基含有量としては、架橋効率を向上させる観点から０．６ｍｍｏｌ／ｇ以上が必要であるが、好ましくは０．８ｍｍｏｌ／ｇ以上、より好ましくは１．０ｍｍｏｌ／ｇ以上、さらに好ましくは１．２ｍｍｏｌ／ｇ以上である。
【００３０】
本開示のアクリル系樹脂に含まれるカルボキシ基は、一部又は全部が中和されてもよく、その中和度は用途によって要求される硬化条件を満たすように選択すればよい。例えば、可使時間の確保を重視する場合は、本開示のアクリル系樹脂に含まれるカルボキシ基の内、中和度は５０ｍｏｌ％以下が好ましく、より好ましくは２０ｍｏｌ％以下、更により好ましくは１０ｍｏｌ％以下である。また例えば、硬化の迅速性を重視する場合は、中和度は５０ｍｏｌ％以上が好ましく、より好ましくは８０ｍｏｌ％以上、更により好ましくは９０ｍｏｌ％以上である。また、カルボキシ基の含有量の上限は、本開示の多官能ビニル化合物との良好な相溶性を確保する観点から、６．０ｍｍｏｌ／ｇ以下であることが好ましく、より好ましくは５．０ｍｍｏｌ／ｇ以下であり、さらに好ましくは３．５ｍｍｏｌ／ｇ以下である。
【００３１】
本開示のアクリル系樹脂は、ラジカル重合法により種々の組成や分子量のものを容易に得ることができる観点から、（メタ）アクリル系構造単位を１０質量％以上１００質量％以下含むことがより好ましく、さらに好ましくは２０質量％以上１００質量％以下、よりさらに好ましくは３０質量％以上１００質量％以下、特に好ましくは４０質量％以上１００質量％以下である。
【００３２】
（メタ）アクリル系単量体としては、特に制限されず、本開示の架橋性樹脂組成物の用途に応じて適宜選択すればよいが、具体的に例えば、（メタ）アクリル酸、（メタ）アクリル酸ナトリウム、（メタ）アクリル酸カリウムなどの（メタ）アクリル酸またはその塩；（メタ）アクリル酸メチル、（メタ）アクリル酸エチル、（メタ）アクリル酸ｎ−ブチル、（メタ）アクリル酸ｓ−ブチル、（メタ）アクリル酸ｔ−ブチル、（メタ）アクリル酸２−エチルヘキシル、（メタ）アクリル酸シクロヘキシル、（メタ）アクリル酸ラウリル、（メタ）アクリル酸ステアリル、（メタ）アクリル酸ベンジル、（メタ）アクリル酸イソボルニル、メタ）アクリル酸２−ヒドロキシエチル、（メタ）アクリル酸２−ヒドロキシプロピル、（メタ）アクリル酸２−メトキシエチル、（メタ）アクリル酸２−エトキシエチル、（メタ）アクリル酸フェノキシエチル、（メタ）アクリル酸テトラヒドロフルフリル、（メタ）アクリル酸グリシジル等の（メタ）アクリル酸エステル類；Ｎ，Ｎ−ジメチル（メタ）アクリルアミド、（メタ）アクリロイルモルホリン等の（メタ）アクリルアミド類が挙げられ、これらは単独で用いても、２種以上を併用してもよい。
【００３３】
本開示のアクリル系樹脂は、（メタ）アクリル系単量体以外の単量体（以下、「その他の単量体」ともいう）に由来する構造単位（以下、「その他の単量体構造単位」ともいう）を含んでいても良い。その他の単量体としては、例えば、クロトン酸、けい皮酸、ビニル安息香酸、マレイン酸、フマル酸、イタコン酸等の不飽和カルボン酸類；無水マレイン酸、無水イタコン酸等の不飽和酸無水物類；スチレン、ビニルトルエン等の芳香族ビニル類；シクロヘキシルマレイミド、フェニルマレイミド、ベンジルマレイミド等のＮ置換マレイミド類；酢酸ビニル、プロピオン酸ビニル、安息香酸ビニル等のビニルエステル類；ｎ−ブチルビニルエーテル、２−エチルヘキシルビニルエーテル、シクロヘキシルビニルエーテル等のビニルエーテル類；Ｎ−ビニルピロリドン、Ｎ−ビニルカプロラクタム等のＮ−ビニルアミド類；１，３−ブタジエン、イソプレン、クロロプレン等の共役ジエン類；エチレン、プロピレン、１−ブテンなどのα−オレフィン類が挙げられる。これらは単独で用いても、２種以上を併用してもよい。その他の単量体は、本開示の架橋性樹脂組成物の用途に応じて適宜使用すれば良い。
【００３４】
本開示のアクリル系樹脂におけるその他の単量体構造単位の含有量は、（メタ）アクリル系構造単位とその他の単量体構造単位の合計に対し、好ましくは０質量％以上９５質量％以下、より好ましくは０質量％以上９０質量％以下含むことが好ましく、さらに好ましくは０質量％以上８０質量％以下、よりさらに好ましくは０質量％以上７０質量％以下、特に好ましくは０質量％以上６０質量％以下である。
【００３５】
本開示の（メタ）アクリル系単量体を重合させる際には、連鎖移動剤を用いてもよく、連鎖移動剤の量を調整することによって重合体の分子量を調節することができる。連鎖移動剤の例として、例えば、２−メルカプトエタノール、チオグリセロール、チオグリコール酸、２−メルカプトプロピオン酸、３−メルカプトプロピオン酸、チオリンゴ酸、チオグリコール酸オクチル、３−メルカプトプロピオン酸オクチル、２−メルカプトエタンスルホン酸、ｎ−ドデシルメルカプタン、オクチルメルカプタン、ブチルチオグリコレートなどのチオール化合物；四塩化炭素、塩化メチレン、ブロモホルム、ブロモトリクロロエタンなどのハロゲン化物；イソプロパノールなどの第２級アルコール；亜リン酸及びその塩、次亜リン酸及びその塩、亜硫酸及びその塩、亜硫酸水素及びその塩、亜二チオン酸及びその塩、メタ重亜硫酸及びその塩などが挙げられる。
【００３６】
また、（メタ）アクリル系単量体を重合させる際には、溶媒を用いてもよく、溶媒の例として、ｎ−ヘキサン、ｎ−ヘプタなどの脂肪族炭化水素化合物；ベンゼン、トルエン、キシレンなどの芳香族化合物；イソプロピルアルコール、ｎ−ブチルアルコールなどのアルコール；プロピレングリコールメチルエーテル、ジプロピレングリコールメチルエーテル、エチルセロソルブ、ブチルセロソルブなどのエーテル；酢酸エチル、酢酸ブチル、セロソルブアセテートなどのエステル；アセトン、メチルエチルケトン、メチルイソブチルケトン、ジアセトンアルコールなどのケトン；ジメチルホルムアミドなどのアミドなどの有機溶媒が挙げられるが、本開示は、かかる例示のみに限定されるものではない。これらの溶媒は、それぞれ単独で用いてもよく、２種類以上を併用してもよい。
【００３７】
本開示のアクリル系樹脂の分子量は、本発明の架橋性樹脂組成物の用途に応じて適宜調整すればよいが、架橋効率の観点から５００以上が好ましく、より好ましくは１０００以上、さらに好ましくは２０００以上である。また作業性や多官能ビニル化合物との相溶性の観点から１００００００以下が好ましく、より好ましくは５０００００以下、さらに好ましくは３０００００以下である。本開示における分子量は、通常はゲルパーミエイションクロマトグラフィー（ＧＰＣ）の測定装置として、東ソー（株）製、品番：ＨＬＣ−８２２０ＧＰＣ、分離カラム：東ソー（株）製、品番：ＴＳＫｇｅｌ  Ｓｕｐｅｒ  ＨＺＭ−Ｍを用い、標準ポリスチレン〔東ソー（株）製〕によって換算した値である。上記の条件で測定することが妥当でないアクリル系樹脂については、上記条件を適宜、最小限の変更を加えて測定しても良い。
【００３８】
＜樹脂組成物＞
本開示の樹脂組成物は、本開示のアクリル系樹脂と、本開示の多官能ビニル化合物とを含むことにより、本開示のアクリル系樹脂の特性を架橋硬化物の物性に反映させることができ、本開示のアクリル系樹脂を設計することで架橋硬化物の物性改良が可能であり、良好な架橋効率を発現するものである。本観点から、本開示の多官能ビニル化合物１に対して本開示のアクリル系樹脂の質量比は、０．５以上１００以下が好ましく、１以上１０以下がより好ましく、１以上５以下が更により好ましい。上記範囲内であれば、設計した樹脂の特性を架橋硬化物の要求される物性に反映させやすくなる傾向にある。
【００３９】
本開示の樹脂組成物は、貯蔵安定性を向上させる観点から、アニオン重合禁止剤、ラジカル重合禁止剤および酸化防止剤から選択される１種または２種以上を含んでいてもよい。アニオン重合禁止剤としては水中での酸解離定数が２以下である酸が好ましく、具体的には例えば、硫酸、メタンスルホン酸、ｐ−トルエンスルホン酸などのスルホン酸類、亜硫酸、リン酸、トルフルオロ酢酸などが挙げられる。アニオン重合禁止剤を含む場合、その含有量は酸性度に応じて適宜調整すればよいが貯蔵安定性と反応性のバランスを取る観点から、多官能ビニル化合物に対して０．１〜２０００質量ｐｐｍであることが好ましく、より好ましくは１〜１０００質量ｐｐｍ、さらに好ましくは３〜５００質量ｐｐｍである。ラジカル重合禁止剤または酸化防止剤としては、着色抑制の観点からヒンダードフェノール類、イオウ系酸化防止剤、リン系酸化防止剤が好ましく、具体的には例えば、２，６−ジ−ｔ−ブチル−４−メチルフェノール、３−（３，５−ジ−ｔ−ブチル−４−ヒドロキシフェニル）プロピオン酸ステアレート、２，２’−メチレンビス（４−メチル−６−ｔ−ブチルフェノール）、テトラキス（メチレン−３−（３，５−ジ−ｔ−ブチル−４−ヒドロキシフェニル）フロピオネート）メタン、４，４’−チオビス（３−メチル−６−ｔ−ブチルフェノール）、２，５−ジ−ｔ−ブチルヒドロキノン等のヒンダードフェノール類；ジラウリルチオジプロピオネート、ジステアリルチオジプロピオネート等のイオウ系酸化防止剤；トリフェニルホスファイト、トリス（ノニルフェニル）ホスファイト、ジステアリルペンタエリスリトールジホスファイト、テトラ（トリデシル）−１，１，３−トリス（２−メチル−５−ｔ−ブチル−４−ヒドロキシフェニル）ブタンジホスファイト等のリン系酸化防止剤などが挙げられる。ラジカル重合禁止剤または酸化防止剤を含む場合、その含有量は貯蔵安定性と反応性のバランスを取る観点から、多官能ビニル化合物に対して５０〜５０００質量ｐｐｍであることが好ましく、より好ましくは１００〜３０００質量ｐｐｍ、さらに好ましくは２００〜２０００質量ｐｐｍである。
【００４０】
本開示の樹脂組成物は、粘度が高くなり過ぎることを避け、取扱いの容易さを担保して作業性を向上させる観点から、非反応性あるいは反応性の希釈剤を含んでいてもよい。ここで反応性希釈剤とは、本開示の多官能ビニル化合物とアニオン重合機構により共重合することが可能な官能基を有する希釈剤のことを指す。希釈剤としてそのような反応性希釈剤のみを用いると、反応性希釈剤が高分子量化しながら架橋に取り込まれるため、揮発性溶剤を除去する工程を必要としない架橋性樹脂組成物を構成することができる。一方、非反応性の希釈剤とは、本開示の多官能ビニル化合物とアニオン重合機構により共重合する官能基を有さない希釈剤のことを指す。
【００４１】
非反応性の希釈剤としては、水あるいは有機溶剤が挙げられ、用途に応じて適宜選択すればよいが、水の水酸基は比較的連鎖移動を起こし易く本発明の架橋性樹脂組成物の架橋を阻害する傾向にあるため、有機溶剤が好ましい。有機溶剤としては揮発性があり本開示のアクリル系樹脂と本開示の多官能ビニル化合物とを均一溶解できるものが好ましい。具体的には例えば、酢酸エチル、酢酸ブチル、プロピオン酸エチル、プロピオン酸ブチル、乳酸メチル、乳酸エチル、エチレングリコールモノメチルエーテルアセテート、プロピレングリコールモノメチルエーテルアセテートなどのエステル類；アセトン、メチルエチルケトン、メチルイソブチルケトン、シクロヘキサノン等のケトン類；エチレングリコールジメチルエーテル、エチレングリコールジエチルエーテル、ジエチレングリコールジメチルエーテル、ジエチレングリコールジエチルエーテル、プロピレングリコールジメチルエーテル、プロピレングリコールジエチルエーテル、テトラヒドロフラン，ジオキサン等のエーテル類；ジメチルホルムアミド、ジメチルアセトアミド、Ｎ−メチルピロリドン等のアミド類；メタノール、エタノール、イソプロパノール、ｎ−ブタノール、ｓ−ブタノール、エチレングリコール、プロピレングリコール、エチレングリコールモノメチルエーテル、エチレングリコールモノエチルエーテル、ジエチレングリコールモノメチルエーテル、ジエチレングリコールモノエチルエーテル、プロピレングリコールモノメチルエーテル、プロピレングリコールモノエチルエーテル、３−メトキシブタノール等のアルコール類；ベンゼン、トルエン、キシレン、エチルベンゼン等の芳香族炭化水素類などが挙げられる。これらは単独で用いても、２種以上を併用してもよい。
【００４２】
反応性希釈剤としては、単官能性１，１−二置換ビニル化合物すなわち、式（Ｉ）で表される構造を分子内に一個だけ有するビニル化合物を挙げることができる。そのような化合物としては、例えば、ジメチルメチレンマロネート、ジエチルメチレンマロネート、ジｎ−ブチルメチレンマロネート、ジｎ−ヘキシルメチレンマロネート、ジシクロヘキシルメチレンマロネート、メチルシクロヘキシルメチレンマロネート、２−エチルヘキシルメチルメチレンマロネートなどが具体的に挙げられる。これらは単独で用いても、２種以上を併用してもよい。
【００４３】
本開示の樹脂組成物は、非反応性の希釈剤を、例えば０質量％以上５０質量％以下含んでいても良く、反応性の希釈剤を、例えば０質量％以上５０質量％以下含んでいても良い。
【００４４】
架橋効率向上の観点から、本開示の樹脂組成物に含まれる水の量を、本開示の多官能ビニル化合物の含有量１質量部に対して、水の含有量を２質量部以下とすることが好ましく、１質量部以下とすることがより好ましく、０．５質量部以下とすることが好ましい。本開示の樹脂組成物に含まれる水の量の好ましい下限については、０質量部以上である。
【００４５】
粘度を下げる等の取扱い性の観点から、本開示の樹脂組成物に含まれる上記有機溶剤の量を、本開示のアクリル系樹脂の含有量１質量部に対して、有機溶剤の含有量を０．１質量部以上とすることが好ましく、０．３質量部以上とすることがより好ましく、０．５質量部以上とすることが好ましい。本開示の樹脂組成物に含まれる有機溶剤の量の好ましい上限については、架橋効率向上の観点から本開示のアクリル系樹脂の含有量１質量部に対して、５０質量部以下であることが好ましく、１０質量％以下であることがより好ましい。
【００４６】
本開示の樹脂組成物は、必要に応じて、本開示のアクリル系樹脂以外の樹脂または多官能カルボン酸、本開示の多官能ビニル化合物以外の多官能ビニル化合物等を含んでいても良い。本開示のアクリル系樹脂以外の樹脂としては、アクリル系以外の重合体鎖からなるポリカルボン酸、カルボキシ基含有量が０．６ｍｍｏｌ／ｇ未満のポリカルボン酸、本開示のアクリル系樹脂以外のポリカルボン酸としては、カルボキシ基を分子内に２個以上有する低分子化合物等が例示される。
【００４７】
アクリル系以外の重合体鎖からなるポリカルボン酸としては具体的に例えば、ポリエステル鎖からなるポリカルボン酸、ポリエーテル鎖からなるポリカルボン酸、ポリウレタン鎖からなるポリカルボン酸、ポリシロキサン鎖からなるポリカルボン酸、ポリアミド鎖からなるポリカルボン酸などが挙げられる。カルボキシ基を分子内に２個以上有する低分子化合物としては具体的に例えば、シュウ酸、コハク酸、マレイン酸、フタル酸、１，２，３−プロパントリカルボン酸、１，３，５−ベンゼントリカルボン酸、１，２，３，４−ブタンテトラカルボン酸、ピロメリット酸などが挙げられる。
【００４８】
本開示の樹脂組成物は、用途に応じて、光安定剤、紫外線吸収剤、紫外線安定剤、赤外線吸収剤、架橋促進剤、顔料、染料、分散剤、離型剤、艶消し剤、消泡剤、レベリング剤、帯電防止剤、フィラー、難燃剤、粘着付与剤、ワックス、導電剤、可塑剤、改質剤、チクソトロピック付与剤など前述した以外の成分を含んでいてもよい。
【００４９】
本開示の樹脂組成物は、本開示のアクリル系樹脂を含む組成物と、本開示の多官能ビニル化合物を含む組成物の２つに分けて、流通させてもよい。
【００５０】
本開示の樹脂組成物の好ましい形態として、
（Ｉ）カルボキシ基を有するアクリル系樹脂と、多官能ビニル化合物とを含み、該アクリル系樹脂は、カルボキシ基を０．６ｍｍｏｌ／ｇ以上含み、該多官能ビニル化合物は、上記式（１）で表される構造単位を１分子あたり２以上含む、樹脂組成物。
（ＩＩ）多官能ビニル化合物が、式（１）で表される構造単位を１．０ｍｍｏｌ／ｇ以上、好ましくは１．５ｍｍｏｌ／ｇ以上、より好ましくは２．０ｍｍｏｌ／ｇ以上、さらに好ましくは２．５ｍｍｏｌ／ｇ以上含む（Ｉ）に記載の樹脂組成物。
（ＩＩＩ）多官能ビニル化合物に含まれる、式（１）で表される構造単位が、６．０ｍｍｏｌ／ｇ以下であり、好ましくは５．６ｍｍｏｌ／ｇ以下であり、さらに好ましくは５．２ｍｍｏｌ／ｇ以下である（Ｉ）または（ＩＩ）に記載の樹脂組成物。
（ＩＶ）上記式（１）における＊で表される原子が、炭素原子、窒素原子、酸素原子、から選択される原子であり、好ましくは酸素原子である、（Ｉ）〜（ＩＩＩ）のいずれかに記載の樹脂組成物。
（Ｖ）式（１）で表される構造単位が結合する、該多官能ビニル化合物に含まれる他の構造単位として、多官能ビニル化合物が、アルコキシ基、アルキル基、アリール基、連結基から選択される基（これらの基は置換基を有していても良い）をさらに含む、（Ｉ）〜（ＩＶ）のいずれかに記載の樹脂組成物。
（ＶＩ）アクリル系樹脂が、カルボキシ基を０．８ｍｍｏｌ／ｇ以上、好ましくは１．０ｍｍｏｌ／ｇ以上、より好ましくは１．２ｍｍｏｌ／ｇ以上含む、（Ｉ）〜（Ｖ）のいずれかに記載の樹脂組成物。
（ＶＩＩ）アクリル系樹脂に含まれるカルボキシ基が、６．０ｍｍｏｌ／ｇ以下、好ましくは５．０ｍｍｏｌ／ｇ以下、より好ましくは３．５ｍｍｏｌ／ｇ以下である、（Ｉ）〜（ＶＩ）のいずれかに記載の樹脂組成物。
（ＶＩＩＩ）アクリル系樹脂が、（メタ）アクリル系構造単位を５質量％以上、好ましくは１０質量％以上、１００質量％以下、より好ましくは２０質量％以上、１００質量％以下、さらに好ましくは３０質量％以上、１００質量％以下、よりさらに好ましくは４０質量％以上、１００質量％以下含む、（Ｉ）〜（ＶＩＩ）のいずれかに記載の樹脂組成物。
（ＩＸ）多官能ビニル化合物に対するアクリル系樹脂の質量比が、多官能ビニル化合物１に対して、０．５以上１００以下が好ましく、１以上１０以下がより好ましく、１以上５以下が更により好ましい、（Ｉ）〜（ＶＩＩＩ）のいずれかに記載の樹脂組成物。
（Ｘ）上記多官能ビニル化合物の重量平均分子量が、３００以上、好ましくは４００以上である、（Ｉ）〜（ＩＸ）のいずれかに記載の樹脂組成物。
（ＸＩ）上記多官能ビニル化合物の重量平均分子量が、１００００以下、好ましくは５０００以下、より好ましくは３０００以下である、（Ｉ）〜（Ｘ）のいずれかに記載の樹脂組成物。
（ＸＩＩ）樹脂組成物に含まれる水の量が、本開示の多官能ビニル化合物の含有量１質量部に対して、２質量部以下、好ましくは１質量部以下、より好ましくは０．５質量部以下である、（Ｉ）〜（ＸＩ）に記載の樹脂組成物。
（ＸＩＩＩ）樹脂組成物に含まれる有機溶剤の含有量が、本開示のアクリル系樹脂の含有量１質量部に対して、０．１質量部以上、好ましくは０．３質量部以上、より好ましくは、０．５質量部以上である、（Ｉ）〜（ＸＩＩ）に記載の樹脂組成物。
（ＸＩＶ）樹脂組成物に含まれる有機溶剤の含有量が、本開示のアクリル系樹脂の含有量１質量部に対して、５０質量部以下、好ましくは１０質量部以下である、（Ｉ）〜（ＸＩＩＩ）に記載の樹脂組成物。
【００５１】
なお、上記（Ｉ）〜（ＸＩＶ）においてカルボキシ基の記載がある場合は、カルボキシ基の塩を含んでもよい。
【００５２】
＜架橋体＞
本開示の架橋体は、本開示のアクリル系樹脂、本開示の多官能ビニル化合物、および塩基を接触させて得られる架橋体である。好ましくは、本開示の架橋体は、本開示の樹脂組成物と塩基とを接触させて得られる架橋体である。好ましい塩基については、後述のとおりである。
【００５３】
＜架橋体の製造方法＞
本開示の架橋体の製造方法は、本開示のアクリル系樹脂、本開示の多官能ビニル化合物、および塩基を接触させる工程を含む。本開示のアクリル系樹脂の存在下で、本開示の多官能ビニル化合物と塩基とを接触させることが好ましく、本開示のアクリル系樹脂と本開示の多官能ビニル化合物を接触させてから塩基と接触させる方法、本開示のアクリル系樹脂と塩基とを接触させてから、本開示の多官能ビニル化合物と接触させる方法などが例示される。上記接触させる工程は、必要に応じて他の成分の存在下で行っても良く、例えば本開示の樹脂組成物の任意成分などが例示される。本開示のアクリル系樹脂と本開示の多官能ビニル化合物の好ましい使用割合は、本開示の樹脂組成物における本開示のアクリル系樹脂と本開示の多官能ビニル化合物の含有割合と同様である。上記接触させる工程の好ましい温度条件としては、本開示の樹脂組成物と塩基とを接触させる工程と同様である。上記接触させる工程で使用する塩基およびその使用割合については、好ましくは本開示の樹脂組成物と塩基とを接触させる工程と同様である。
【００５４】
本開示のアクリル系樹脂の存在下で、本開示の多官能ビニル化合物と塩基とを接触させる際に、本開示の多官能ビニル化合物の含有量１質量部に対して、水の存在する量を２質量部以下とすることが好ましく、１質量部以下とすることがより好ましく、０．５質量部以下とすることが好ましい。上記接触する際の水の存在量は、０質量部以上であってよい。
【００５５】
本開示の架橋体の製造方法は、本開示の樹脂組成物と塩基とを接触させる工程（以下、「接触工程」ともいう）を含むことが好ましい。上記接触工程において、塩基と本開示の樹脂組成物とを接触させる方法としては、例えば、塩基を本開示の樹脂組成物に添加して混合する、表面に塩基を含む基材上に本開示の樹脂組成物を塗布する、本開示の樹脂組成物を基材上に塗布した後その上に塩基を塗布するなどが挙げられるが、これらに限定されるものではない。
【００５６】
塩基を本開示の樹脂組成物に添加して混合する場合、その添加量は塩基の種類、本開示のアクリル系樹脂の構造等に応じて適宜選択すればよい。また添加する塩基がカルボキシ基と反応してカルボン酸塩を形成する低分子化合物であれば、架橋システムの効率性の観点で好ましい。そのような塩基を添加して混合する形態は、本開示のアクリル系樹脂と本開示の多官能ビニル化合物との混合物を調製する形態とも言える。
【００５７】
本開示の架橋体の製造方法で使用できる塩基としては、塩基として作用するものであれば特に制限されず、アルカリ金属、塩基性の低分子化合物から高分子化合物、塩基性表面を有する固体状物質まで種々のものを適用できる。塩基性の低分子化合物としては、入手性や取扱い性の観点から、金属酸化物、水酸化物塩、アルコキシド化合物、カルボン酸塩、アミン類などが好ましく挙げられる。
【００５８】
金属酸化物としては塩基性の金属酸化物が挙げられ、例えば、酸化ナトリウム（Ｎａ２Ｏ）、酸化カリウム（Ｋ２Ｏ）、酸化マグネシウム（ＭｇＯ）、酸化カルシウム（ＣａＯ）、酸化銅（ＣｕＯ）、酸化亜鉛（ＺｎＯ）などが挙げられる。
【００５９】
水酸化物塩としては例えば、水酸化ナトリウム、水酸化カリウム、水酸化マグネシウム、水酸化カルシウム、水酸化銅、水酸化亜鉛などの金属水酸化物；テトラメチルアンモニウムヒドロキシド、テトラエチルアンモニウムヒドロキシド、テトラブチルアンモニウムヒドロキシドなどのアンモニウムヒドロキシド類；が挙げられる。
【００６０】
アルコキシド化合物としては式（Ｒ５Ｏ）ｍ１Ｍで表される化合物が挙げられ（式中、Ｒ５は、置換基を有していてもよいアルキル基又はアリール基であり、より具体的には、１〜１０個の炭素原子を有するアルキル基又はアリール基であってよく、Ｍは、ｍ１価のカチオンを表し、ｍ１は１〜４の整数である）、例えば、ナトリウムメトキシド、ナトリムエトキシド、アルミニウムイソプロポキシド、チタンテトライソプロポキシドなどの金属アルコキシド類が挙げられる。
【００６１】
カルボン酸塩としては、モノカルボン酸、又はジカルボン酸の塩が挙げられ、脂肪族カルボン酸及び芳香族カルボン酸の塩のいずれであってもよい。当該カルボン酸の炭素数は、１〜１０個であってよく、１〜６個であってもよい。カルボン酸塩としては、より具体的には、例えば、ギ酸ナトリウム、酢酸ナトリウム、酢酸亜鉛、安息香酸ナトリウム、シュウ酸ナトリウム、酢酸アンモニウム、酢酸とトリエチルアミンからなる塩などのカルボン酸塩類が挙げられる。
【００６２】
アミン類はＲ１Ｒ２Ｒ３Ｎ（Ｒ１、Ｒ２、Ｒ３は、それぞれ独立して、水素、または置換基を有していてもよいアルキル基、または置換基を有していてもよいアリール基であり、それぞれ結合して環状構造を形成していてもよい）と表すことができ、例えばアンモニア、ブチルアミン、ジブチルアミン、トリエチルアミン、ピペリジン、１−メチルピペリジン、モルホリン、４−メチルモルホリン、ピリジン、イミダゾール、１−メチルイミダゾール、テトラメチルグアニジンなどが具体的に挙げられる。
【００６３】
塩基性の高分子化合物としては上述した塩基性の低分子化合物と同等の構造を有する高分子化合物を挙げることができ、具体的には例えば、（メタ）アクリル酸共重合体のナトリウム塩、（メタ）アクリル酸共重合体のアミン塩、（メタ）アクリル酸系共重合体以外のカルボン酸塩を有する重合体、ビニルピリジン共重合体、ポリエチレンイミンなどが挙げられる。
【００６４】
これらの塩基性化合物は、何らかの材料でカプセル化され、外部刺激によって放出されるものであってもよい。
【００６５】
使用する塩基の使用量は、用途によって要求される硬化条件を満たすように選択すればよい。例えば、可使時間の確保を重視する場合は、本開示のアクリル系樹脂に含まれるカルボキシ基の内、中和度は５０ｍｏｌ％以下が好ましく、より好ましくは２０ｍｏｌ％以下、更により好ましくは１０ｍｏｌ％以下である。また例えば、硬化の迅速性を重視する場合は、中和度は５０ｍｏｌ％以上が好ましく、より好ましくは８０ｍｏｌ％以上、更により好ましくは９０ｍｏｌ％以上である。
【００６６】
なお、塩基性化合物のモル数は、塩基性化合物を化学量論的に完全に中和するのに必要な一価の強酸のモル数とする。
【００６７】
また、塩基性表面を有する固体状物質としては上記の塩基性の低分子化合物と同等の構造を表面に有する固体状物質を挙げることができ、具体的には例えば、塩基性アルミナ、ソーダライムガラス、モルタル、コンクリートなどが挙げられる。
【００６８】
本開示の樹脂組成物を架橋させる際の温度条件としては、使用する塩基との接触方法、塩基の種類、塩基の添加量、本発明の架橋性組成物の用途などに応じて適宜選択すればよいが、架橋プロセスで使用するエネルギーを抑制できる観点から、１２０℃以下が好ましく、より好ましくは１００℃以下、さらに好ましくは８０℃以下である。また周囲環境温度以上で架橋させることが好ましく、具体的には−２０℃以上、より好ましくは−１０℃以上、さらに好ましくは０℃以上である。
【００６９】
＜樹脂組成物の用途＞
本開示の樹脂組成物およびその架橋体は温和な温度条件での架橋を必要とする種々の用途に好適に用いることができる。したがって本発明の架橋性樹脂組成物およびその架橋体は、接着剤、粘着剤、インク、プライマー、保護コーティング剤、シーリング剤、建築塗料、自動車塗料など、種々の用途・分野において幅広く使用できる。
【実施例】
【００７０】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
＜合成例１＞
ＷＯ２０１８／０３１１０１号公報の例４に従ってペンタンジオールとジエチルメチレンマロネートのエステル交換反応を行った後、反応液を高真空下（１ｔｏｒｒ）でジエチルメチレンマロネートを留去して１％未満とし、ペンタンジオールとジエチルメチレンマロネートのエステル交換で得られる多官能メチレンマロネート（ＰＤ−ＰＥＳ）を得た。１Ｈ−ＮＭＲによりメチレンマロネート基の含有量を測定したところ、３．６ｍｍｏｌ／ｇであった。
＜実施例１＞
表２に示すような共重合組成を有するカルボキシ基（ＣＯＯＨ）含有量１．７８ｍｍｏｌ／ｇ、重量平均分子量が８０００のアクリル系ポリカルボン酸（主剤樹脂）の４０％プロピレングリコールモノメチルエーテルアセテート溶液、合成例１で得たＰＤ−ＰＥＳの５０％プロピレングリコールモノメチルエーテルアセテート溶液、ジメチルベンジルアミンの１０％プロピレングリコールモノメチルエーテルアセテート溶液を用意した。【００７１】
主剤樹脂の溶液２．００ｇを１０ｍｌスクリュー管に秤量した後、ジメチルベンジルアミンの溶液０．１９ｇを添加し、スパチュラでよく掻き混ぜた。そこへＰＤ−ＰＥＳの溶液０．８０ｇを添加し、スパチュラでよく掻き混ぜた後、蓋を閉め室温で静置した。【００７２】
内容液は徐々に増粘しＰＤ−ＰＥＳの溶液を添加してから５５分後には流動性がなくなった。この時間をゲル化時間とした。なお、架橋密度が一定以上に高くならないと流動性がなくならないことから、ゲル化時間を架橋効率の指標とする。【００７３】
また、ＰＤ−ＰＥＳの溶液を添加してから８時間後の外観を観察したところ均一透明であった。なお、活性水素基とメチレンマロネート基の結合が効率よく生成せずメチレンマロネート基どうしの結合が多く生成すると、十分に架橋に組み込まれていない主剤樹脂が凝集、分離し透明性や均一性が低下する傾向があるため、外観の透明性や均一性は架橋効率を評価するうえで指標となる。【００７４】
表１には化合物名の略号と化合物名を、表２には結果をまとめた。
＜比較例１＞
主剤樹脂として、表２に組成を示すように、水酸基（ＯＨ）含有量１．６７ｍｍｏｌ／ｇ、ＣＯＯＨ含有量０．１１ｍｍｏｌ／ｇ（活性水素基の合計含有量が実施例１で用いた樹脂と同量）で、活性水素基以外の共重合組成が実施例１で用いた樹脂と類似であり、重量平均分子量が３３０００のアクリル系樹脂を使用したこと以外は、実施例１と同様の条件で架橋性樹脂組成物を調製し、室温で静置した。【００７５】
ゲル化時間は１１０分であり、８時間後の外観は白濁していた。【００７６】
表１には化合物名の略号と化合物名を、表２には結果をまとめた。
＜実施例２＞
主剤樹脂として表２に示したものを使用したこと以外は、実施例１と同様の条件で架橋性樹脂組成物を調製し、室温で静置した。【００７７】
ゲル化時間は４０分であり、８時間後の外観は均一透明であった。【００７８】
表１には化合物名の略号と化合物名を、表２には結果をまとめた。
＜実施例３＞
塩基の溶液として１０％水酸化ナトリウム水溶液を用い、塩基の溶液の添加量を０．０６ｇとしたこと以外は実施例２と同様の条件で架橋性樹脂組成物を調製し、室温で静置した。【００７９】
ゲル化時間は１３分であり、８時間後の外観は均一透明であった。【００８０】
表１には化合物名の略号と化合物名を、表２には結果をまとめた。
＜実施例４＞
主剤樹脂として表２に示したものを用い樹脂濃度を３５％とし、樹脂溶液の添加量を２．２９ｇ、ＰＤ−ＰＥＳの溶液の添加量を１．１９ｇとしたこと以外は、実施例１と同様の条件で架橋性樹脂組成物を調製し、室温で静置した。【００８１】
ゲル化時間は３６分であり、８時間後の外観は均一透明であった。
＜実施例５＞
主剤樹脂として表２に示したものを用い、樹脂溶液の添加量を１．９７ｇ、ＰＤ−ＰＥＳの溶液の添加量を０．４０ｇとしたこと以外は、実施例１と同様にして架橋性樹脂組成物を調製し、室温で静置した。【００８２】
ゲル化時間は４３分であり、８時間後の外観は均一透明であった。【００８３】
表２に結果をまとめた。【００８４】
表１には化合物名の略号と化合物名を、表２には結果をまとめた。【００８５】
【表１】
2020100531.tif 000005
【００８６】
【表２】
2020100531.tif 000006
【００８７】
実施例１と比較例１を対比すると、実施例１で用いた主剤樹脂は、分子量が低く架橋効率の点で不利であるにもかかわらず比較例１よりも短時間でゲル化し８時間後の外観も均一透明であった。それに対し比較例１で用いた主剤樹脂は、実施例１で用いた樹脂よりはるかに高分子量で架橋効率が良いはずのところ、実施例１より長いゲル化時間を要し、８時間後の外観が白濁していた。したがって、カルボキシ基は水酸基より連鎖移動効率が高く、ポリカルボン酸を主剤樹脂として用いると温和な温度条件のもと多価メチレンマロネートで効率的に架橋できることが分かる。【００８８】
以上より、本開示の樹脂組成物は、設計した樹脂の特性を架橋硬化物の要求される物性に反映させやすく、かつ温和な温度条件でも効率よく架橋することが可能であることが明らかとなった。
【国際調査報告】
2020100531.tif 000011
2020100531.tif 000012
2020100531.tif 000013
2020100531.tif 000014